(57)【要約】  本発明は、チタン化合物、マグネシウム化合物、アルコール、アルミニウムアルコキシド、シロキサン混合物およびマレアート誘導体の反応生成物を含む固体触媒要素；ならびに固体触媒要素および有機アルミニウム化合物を含む触媒系に関する。本発明はまた、固体触媒要素および触媒系を製造する方法、ならびに触媒系を使用してエチレンを重合または共重合する方法に関する。【選択図】なし【特許請求の範囲】
【請求項１】
チタン化合物、マグネシウム化合物、アルコール、アルミニウムアルコキシド、シロキサン混合物、およびマレアート誘導体の反応生成物を含む、エチレン重合で使用される固体触媒要素。
【請求項２】
前記チタン化合物が一般式：
ＴｉＸn（ＯＲ）4-n
［式中、Ｒは、１から約２０個の炭素原子を有する炭化水素基であり、Ｘはハロゲンであり、ｎは１から４である］を有する、請求項１に記載の固体触媒要素。
【請求項３】
前記マグネシウム化合物がハロゲン化マグネシウム、アルコキシハロゲン化マグネシウム、アリールオキシハロゲン化マグネシウム、アリールオキシマグネシウム、またはマグネシウムのカルボン酸塩である、請求項１に記載の固体触媒要素。
【請求項４】
前記アルコールが８から２０個の炭素原子を含む、請求項１に記載の固体触媒要素。
【請求項５】
前記マレアート誘導体が一般式（Ｉ）：
【化１】
2013530275.tif 000008
［式中、Ｒ1およびＲ2は同じであるか、または異なり；Ｃ2〜Ｃ20の直鎖アルキル、Ｃ2〜Ｃ20分岐アルキル、またはＣ7〜Ｃ20アルキルアリール基によって表される］を有する、請求項１に記載の固体触媒要素。
【請求項６】
前記マレアート誘導体がマレイン酸ジアルキルである、請求項５に記載の固体触媒要素。
【請求項７】
前記マレイン酸ジアルキルが、マレイン酸ジエチル、マレイン酸ジｎ−プロピル、マレイン酸ジイソプロピル、マレイン酸ジｎ−ブチル、マレイン酸ジイソブチル、マレイン酸ジｎ−ペンチル、マレイン酸ジイソペンチル、マレイン酸ジネオペンチル、マレイン酸ジｎ−ヘキシル、マレイン酸ジイソヘキシル、マレイン酸ジ−ｎ−ヘプチル，マレイン酸ジ−イソ−ヘプチル，マレイン酸ジｎ−オクチル，マレイン酸ビス（２，２−ジメチルヘキシル）、マレイン酸ビス（２−エチルヘキシル）、マレイン酸ジｎ−ノニル、マレイン酸ジイソデシル、およびマレイン酸ビス（２，２−ジメチルヘプチル）からなる群から選択される少なくとも１つを含む、請求項６に記載の固体触媒要素。
【請求項８】
前記アルミニウムアルコキシドが一般式（ＩＩ）：
【化２】
2013530275.tif 000009
［式中、Ｒ、Ｒ’およびＲ”は、１２以下の炭素原子の同じ、または異なるヒドロカルビル基である］を有する、請求項１に記載の固体触媒要素。
【請求項９】
前記アルミニウムアルコキシド化合物が、ジエトキシアルミニウムブトキシド、エトキシアルミニウムジブトキシド、アルミニウムトリメトキシド、アルミニウムトリエトキシド、アルミニウムトリｎ−プロポキシド、アルミニウムトリイソプロポキシド、アルミニウムトリｎ−ブトキシド、アルミニウムトリ−ｓｅｃ−ブトキシド、およびアルミニウムトリｔ−ブトキシドからなる群から選択される、請求項８に記載の固体触媒要素。
【請求項１０】
前記アルミニウムアルコキシドがアルミニウムトリイソプロポキシドである、請求項９に記載の固体触媒要素。
【請求項１１】
前記シロキサン混合物がトリシロキサン、テトラシロキサン、ペンタシロキサン、およびポリシロキサンからなる群から選択される、請求項１に記載の固体触媒要素。
【請求項１２】
前記シロキサン混合物がメチル基を有する、請求項１１に記載の固体触媒要素。
【請求項１３】
前記シロキサン混合物が、オクタメチルトリシロキサン、デカメチルテトラシロキサン、ドデカメチルペンタシロキサン、およびポリメチルシロキサンからなる群から選択される、請求項１２に記載の固体触媒要素。
【請求項１４】
（ｉ）請求項１に記載の前記固体触媒要素；および
（ｉｉ）有機アルミニウム化合物を含む、
エチレン重合に使用するための触媒系。
【請求項１５】
前記有機アルミニウム化合物がアルキルアルミニウム化合物である、請求項１４に記載の触媒系。
【請求項１６】
エチレン重合に使用するための固体触媒要素を製造する方法であって、
（ｉ）マグネシウム化合物、アルミニウムアルコキシド、およびシロキサン混合物をアルコール中へ添加し、混合物を形成するステップと；
（ｉｉ）前記混合物を加熱しマグネシウム溶液を形成するステップと；
（ｉｉｉ）前記マグネシウム溶液をチタン化合物、次いでシロキサン混合物と接触させ、液状触媒中間体を形成するステップと；
（ｉｖ）前記液状触媒中間体を加熱し触媒中間粒子を形成するステップと；
（ｖ）前記触媒中間粒子をマレアート誘導体と接触させ固体触媒要素を形成するステップとを含む、方法。
【請求項１７】
（ｖｉ）約−３０℃から約−１０℃の温度に前記マグネシウム溶液を冷却するステップをさらに含み、ステップ（ｖｉ）がステップ（ｉｉ）と（ｉｉｉ）の間に行われる、請求項１６に記載の方法。
【請求項１８】
前記混合物が約８０℃から約１３０℃の温度に加熱される、請求項１６に記載の方法。
【請求項１９】
前記液状触媒中間体が約５０℃から約１１０℃の温度に加熱される、請求項１６に記載の方法。
【請求項２０】
（ｉ）請求項１４に従って前記触媒系を準備するステップと；
（ｉｉ）前記触媒系の存在下でエチレンを重合または共重合し、ポリマーまたはコポリマーを形成するステップと；
（ｉｉｉ）ポリマーまたはコポリマーを回収するステップとを含む、エチレンを重合または共重合する方法。
【発明の詳細な説明】
【技術分野】
【０００１】
本発明は、一般にエチレン重合触媒成分に関する。特に、本発明は、チタン化合物、マグネシウム化合物、アルコール、アルミニウムアルコキシド、シロキサン混合物およびマレアート誘導体の反応生成物を含む固体触媒要素；ならびに触媒成分および有機アルミニウム化合物を含む触媒系に関する。本発明はさらに、固体触媒要素および触媒系を製造する方法、触媒系を使用してエチレンを重合または共重合する方法、ならびに触媒系を使用して調製されたポリエチレンに関する。
【背景技術】
【０００２】
ポリエチレンは世界で最も普及しているプラスチックの１つである。ポリエチレンは、食料品店袋、シャンプー容器、玩具、管、容器、ドラム、および防弾服さえも製造するために使用される。そのような用途の広い材料として、これは、非常に単純な構造を有し、すべての市販ポリマーの中で最も単純である。具体的には、ポリエチレンは、異なるアルキル置換体を有する長鎖アルカンを含んでいる。他の長鎖アルキル分岐を有する長鎖アルカンは、低密度ポリエチレン（ＬＤＰＥ）と呼ばれる。多くの短鎖アルキル分岐を有する長鎖アルカンは、直鎖低密度ポリエチレン（ＬＬＤＰＥ）と呼ばれる。高密度ポリエチレン（ＨＤＰＥ）にはアルキル分岐がほとんどなく、高結晶化度および高密度を有するポリエチレンをもたらす。直鎖ポリエチレンは、一般に分岐ポリエチレンよりはるかに強固であるが、分岐ポリエチレンを製造し加工することは、通常より安くより容易である。
【０００３】
チーグラー・ナッタ触媒系は、高い重合活性を用いて、ＨＤＰＥおよびＬＬＤＰＥを含む種々様々のエチレンポリマーを製造するために使用されている。最も広く使用されるチーグラー・ナッタ触媒系は、チタン、マグネシウム、ハロゲンおよび、場合によって、電子供与体を含む。チーグラー・ナッタ触媒成分が液状マグネシウムハロゲン、液状チタン化合物および電子供与体から得られる場合特に、高い活性が示されることが知られている。
【０００４】
チーグラー・ナッタ触媒は、より高い活性および様々なポリマー物性を有するポリエチレンを製造するために間断なく開発されている。例えば、米国特許第７，１５３，８０３号は、従来のチタン触媒において、アルキルシリケートおよびモノエステルの添加を開示している。結果として生じた固体チタン触媒成分は、触媒反応の活性を高める。この固体チタン触媒成分を使用して、より少量の水素が、より低分子量のポリエチレンを製造するのに使用される。
【０００５】
本発明者らは、チーグラー・ナッタ触媒合成における添加剤として幾つかの有機化合物を試験し、触媒における特定の族の有機化合物の添加は、狭い分子量分布および他の別個のポリマー物性を有するポリエチレンを製造することができることを見出した。
【発明の概要】
【発明が解決しようとする課題】
【０００６】
本発明のいくつかの態様の基本的理解を提供するために、本発明の簡略化した要約を以下に提示する。この要約は本発明の広汎な概説ではない。それは、本発明の主要素および決定的な要素を特定することも、本発明の範囲を線引きすることも意図するものではない。むしろ、この要約の唯一の目的は、以後に提示されるさらに詳細な説明に対する前置きとして簡略化された形態で本発明の一部の概念を提示することである。
【０００７】
本発明は、エチレン重合触媒成分、触媒系、固体触媒要素および系を製造する方法、ならびに触媒系の使用を含むエチレンを重合および共重合する方法を提供する。固体触媒要素は、マグネシウム化合物、アルミニウムアルコキシド、アルコール、シロキサン混合物、チタン化合物およびマレアート誘導体の反応生成物を含む。触媒系は、固体触媒要素および有機アルミニウム化合物を含む。エチレンを重合または共重合する方法は、エチレンまたはエチレンおよびコモノマーを触媒系と接触させるステップを伴う。
【課題を解決するための手段】
【０００８】
上述の目的、および関連する目的を達成するために、本発明は、以降に詳細に記載される特徴、および特に請求項に記載される特徴を含む。以下の記載と添付図面で、本発明の特定の例示的態様および実施例を詳細に説明する。しかしながら、これらは、本発明の原理を使用することができる様々な方法のほんの一部を示したにすぎない。本発明の他の目的、利点および新規の特徴は、図面を参照することにより、以下の詳細な説明から明確になるであろう。
【図面の簡単な説明】
【０００９】
【図１】本発明の一態様によるエチレン重合系の高レベル概略図である。
【発明を実施するための形態】
【００１０】
本発明は、チタン化合物、マグネシウム化合物、アルコール、アルミニウムアルコキシド、シロキサン混合物およびマレアート誘導体の反応生成物；固体触媒要素および有機アルミニウム化合物を含む触媒系；固体触媒要素および系を製造する方法；ならびに触媒系を使用して水素の存在下でエチレンを重合および共重合する方法に関する。触媒系は、高密度ポリエチレン（ＨＤＰＥ）および直鎖低密度ポリエチレン（ＬＬＤＰＥ）を製造するのに特に適切である。
【００１１】
本発明のエチレン重合のための固体触媒要素は、マグネシウム化合物、アルミニウムアルコキシド、およびシロキサン混合物をアルコール中へ添加し混合物を形成すること；
混合物を加熱しマグネシウム溶液を形成すること；マグネシウム溶液をチタン化合物と、次いでシロキサン混合物と接触させ液状触媒中間体を形成すること；液状触媒中間体を加熱し触媒中間体粒子を形成すること；ならびに触媒中間体粒子をマレアート誘導体と接触させ固体触媒要素を形成することにより得られる。
【００１２】
本発明の一態様は、マグネシウム化合物、アルミニウムアルコキシド、シロキサン混合物、およびアルコールの反応からマグネシウム溶液を形成することである。概して言えば、マグネシウム溶液は、高温（室温より高い）で、アルコールおよび場合によって、不活性希釈剤の存在下で少なくとも１種のマグネシウム化合物、少なくとも１種のアルミニウムアルコキシド、および少なくとも１種のシロキサン混合物を接触させることによって製造される。
【００１３】
マグネシウム溶液の、および究極的には固体触媒要素の調製に使用されるマグネシウム化合物は、例えば、還元性を有するマグネシウム化合物および還元性を有しないマグネシウム化合物を含む。還元性を有しないマグネシウム化合物の具体例は、塩化マグネシウム、臭化マグネシウム、ヨウ化マグネシウムおよびフッ化マグネシウムなどのハロゲン化マグネシウム；メトキシ塩化マグネシウム、エトキシ塩化マグネシウム、イソプロポキシ塩化マグネシウム、ブトキシ塩化マグネシウムおよびオクトキシ塩化マグネシウムなどのアルコキシハロゲン化マグネシウム；フェノキシ塩化マグネシウムおよびメチルフェノキシ塩化マグネシウムなどのアリールオキシハロゲン化マグネシウム；エトキシマグネシウム、イソプロポキシマグネシウム、ブトキシマグネシウム、ｎ−オクトキシマグネシウムおよび２−エチルヘキソキシマグネシウムなどのアルコキシマグネシウム；フェノキシマグネシウムおよびジメチルフェノキシマグネシウムなどのアリールオキシマグネシウム；ラウリン酸マグネシウムおよびステアリン酸マグネシウムなどのマグネシウムのカルボン酸塩；金属のマグネシウム；および水素化マグネシウムを含むが、これらに限定されない。これらのマグネシウム化合物は液体または固体の状態であってもよい。
【００１４】
還元性を有するマグネシウム化合物は、例えば、下記式（Ｉ）によって表される有機マグネシウム化合物であり、
ＸnＭｇＲ2-n  （Ｉ）
【００１５】
式中、ｎは０≦ｎ＜２の数であり；Ｒは水素、１〜約２０の炭素原子のアルキル基、アリール基またはシクロアルキル基であり；ｎが０の場合、２個のＲは互いに同じであっても異なっていてもよく、Ｘはハロゲンである。
【００１６】
還元性を有する有機マグネシウム化合物の具体例は、ジメチルマグネシウム、ジエチルマグネシウム、ジプロピルマグネシウム、ジブチルマグネシウム、エチルブチルマグネシウム、ジアミルマグネシウム、ジヘキシルマグネシウム、ジデシルマグネシウムおよびオクチルブチルマグネシウムなどのジアルキルマグネシウム化合物；エチル塩化マグネシウム、プロピル塩化マグネシウム、ブチル塩化マグネシウム、ヘキシル塩化マグネシウムおよびアミル塩化マグネシウムなどのモノアルキルマグネシウムモノハライド；ブチルエトキシマグネシウム、エチルブトキシマグネシウムおよびオクチルブトキシマグネシウムなどのアルキルマグネシウムアルコキシド；ならびにブチルマグネシウム水素化物などの他の化合物を含むが、これらに限定されない。これらのマグネシウム化合物は、液体または固体の状態であってもよい。
【００１７】
還元性を有しないマグネシウム化合物は、別々には、または触媒成分を調製する時点では還元性を有するマグネシウム化合物に由来する化合物であってもよい。これは、例えば、ポリシロキサン化合物、ハロゲン含有シラン化合物、ハロゲン含有アルミニウム化合物、エステルまたはアルコールなどの化合物と還元性を有するマグネシウム化合物との接触により影響を受ける。還元性を有しない上記マグネシウム化合物に加えて、本発明において使用されるマグネシウム化合物はまた、別の金属との錯化合物もしくは複化合物、または別の金属化合物との混合物であってもよい。
【００１８】
本発明の一態様において、還元性を有しないマグネシウム化合物が使用される。本発明の別の態様において、塩化マグネシウム、アルコキシ塩化マグネシウムおよびアリールオキシ塩化マグネシウムなどのハロゲン含有マグネシウム化合物が使用される。
【００１９】
マグネシウム溶液を調製するのに使用されるアルミニウムアルコキシドは、下記一般式（ＩＩ）によって表され、
【００２０】
【化１】
2013530275.tif 000002
【００２１】
式中、Ｒ、Ｒ’およびＲ”は、メチル、エチル、プロピル、イソプロピル、ブチル、ｓｅｃ−ブチル、またはｔ−ブチルなどの、１２以下の炭素原子の同じ、または異なるヒドロカルビル基である。
【００２２】
上記式の具体例は、ジエトキシアルミニウムブトキシド、エトキシアルミニウムジブトキシド、アルミニウムトリメトキシド、アルミニウムトリエトキシド、アルミニウムトリｎ−プロポキシド、アルミニウムトリイソプロポキシド、アルミニウムトリｎ−ブトキシド、アルミニウムトリ−ｓｅｃ−ブトキシド、およびアルミニウムトリｔ−ブトキシドを含むが、これらに限定されない。
【００２３】
シロキサンは、主鎖にシロキサン結合（ＳｉＯ−）を有する化合物である。例としては、アルキルジシロキサン、ハロゲン置換アルキルジシロキサン、１，３−ジハロアルキルジシロキサン、および１，３−ジハロフェニルジシロキサンなどのジシロキサンを含む。ジシロキサンの具体例は、ヘキサメチルジシロキサン、ヘキサエチルジシロキサン、ヘキサプロピルジシロキサン、ヘキサフェニルジシロキサン、１，３−ジビニルテトラメチルジシロキサン、１，３−ジクロロテトラメチルジシロキサン、１，３−ジブロモテトラメチルジシロキサン、クロロメチルペンタメチルジシロキサン、および１，３−ビス（クロロメチル）テトラメチルジシロキサンを含むが、これらに限定されない。
【００２４】
トリシロキサン、テトラシロキサン、およびペンタシロキサンは、３、４および５個のシロキサン結合をそれぞれ含む化合物である。トリシロキサン、テトラシロキサンおよびペンタシロキサンの具体例は、ｌ，５−ジクロロヘキサメチルトリシロキサン、１，７−ジクロロオクタメチルテトラシロキサン、１，５−ジブロモヘキサメチルトリシロキサン、１，７−ジブロモオクタメチルテトラシロキサン、３−クロロメチルヘプタメチルトリシロキサン、３，５−ビス（クロロメチル）オクタメチルテトラシロキサン、３，５，７−トリス（クロロメチル）ノナメチルペンタシロキサン、３−ブロモメチルヘプタメチルトリシロキサン、３，５−ビス（ブロモメチル）オクタメチルテトラシロキサン、および３，５，７−トリス（ブロモメチル）ノナメチルペンタシロキサンを含むが、これらに限定されない。一実施形態において、トリシロキサン、テトラシロキサンおよびペンタシロキサンはメチル基を含む。
【００２５】
ポリシロキサンはポリマーで、下記一般式（ＩＩＩ）によって表すことができる。
【００２６】
【化２】
2013530275.tif 000003
【００２７】
前述の一般式において、ｎは２から３０，０００までの平均重合度を表す。Ｒ1からＲ8のほとんどはメチル基を表す。フェニル基、水素原子、１０から２０の炭素数を有する高級脂肪酸残基、エポキシ含有基または１から１０の炭素数を有するポリオキシアルキレン基が、Ｒ1からＲ8の幾つかを置換していてもよい。前述の一般式によって表される化合物は、Ｒ4およびＲ5がそれぞれメチル基である環状ポリシロキサンを形成してもよい。
【００２８】
ポリシロキサンは、シリコーン油として一般に知られている。これは、鎖状、部分水素化された環状、または変性されたポリシロキサンであり、２５℃で２〜１０，０００ｃＳｔ、好ましくは３〜５００ｃＳｔの粘度を有し、室温で液体または粘性がある。
【００２９】
鎖状構造のポリシロキサンの具体例は、ジメチルポリシロキサン、メチルフェニルポリシロキサン、ジクロロポリシロキサン、およびジブロモポリシロキサンを含むが、これらに限定されない。部分的に水素化されたポリシロキサンの具体例は、１０〜８０％の水素化度を有するメチル水素ポリシロキサンを含む。
【００３０】
環状ポリシロキサンの具体例は、ヘキサメチルシクロトリシロキサン、オクタメチルシクロテトラシロキサン、デカメチルシクロペンタシロキサン、２，４，６−トリメチルシクロトリシロキサン、および２，４，６，８−テトラメチルシクロテトラシロキサンを含むが、これらに限定されない。変性されたポリシロキサンの具体例は、高級脂肪酸基置換ジメチルシロキサン、エポキシ基置換ジメチルシロキサン、およびポリオキシアルキレン基置換ジメチルシロキサンを含むが、これらに限定されない。
【００３１】
一実施形態において、シロキサン混合物は、オクタメチルトリシロキサン、デカメチルテトラシロキサン、ドデカメチルペンタシロキサン、ポリメチルシロキサン、およびその混合物からなる群から選択される。
【００３２】
マグネシウム溶液を調製するのに使用されるアルコールは、約８から約２０の炭素原子を含んでいる。アルコールの具体例は、１−オクタノール、２−オクタノール、３−オクタノール、６−メチル−２−ヘプタノール、４−メチル−３−ヘプタノール、２−エチル−１−ヘキサノール、２−プロピル−１−ペンタノール、２，４，４−トリメチル−１−ペンタノール、デカノール、ドデカノール、テトラデシルアルコール、ウンデセノール、オレイルアルコール、ステアリルアルコール、イソプロピルベンジルアルコール、α，α−ジメチルベンジルアルコール、オクタデシルアルコール、フェニルエチルアルコール、クミルアルコール、キシレノール、エチルフェノール、プロピルフェノール、ノニルフェノール、およびナフトールを含むが、これらに限定されない。
【００３３】
マグネシウム化合物、アルミニウムアルコキシド、シロキサン混合物およびアルコールは、任意の順序で合わせることができる（４つすべてを一度に；最初にマグネシウム化合物およびアルコールを合わせ、続いて、シロキサン混合物およびアルミニウムアルコキシドを添加；または最初にシロキサン混合物、アルミニウムアルコキシド、およびアルコールを合わせ、続いてマグネシウム化合物を添加）。
【００３４】
溶解されたマグネシウム化合物をより十分に分散させるために、不活性希釈剤は、場合によって、マグネシウム化合物、アルミニウムアルコキシド、シロキサン混合物およびアルコールを含有する混合物へ添加することができる。不活性希釈剤は、それがマグネシウム化合物の分散を容易にし得る限り、通常、芳香族炭化水素またはアルカンであってもよい。芳香族炭化水素の例は、ベンゼン、トルエン、キシレン、エチルベンゼン、クメン、シメン、クロロベンゼン、ジクロロベンゼン、トリクロロベンゼン、クロロトルエンおよびその誘導体を含むが、これらに限定されない。アルカンの例は、例えば、プロパン、ブタン、ペンタン、ヘキサン、ヘプタン、オクタン、デカン、テトラデカン、ドデカン、ケロシン、シクロペンタン、メチルシクロペンタン、シクロヘキサン、メチルシクロヘキサン、シクロオクタンなどの、約３から約３０の炭素を有する直鎖、分岐または環状のアルカンを含む。これらの不活性希釈剤は、単独でまたは併用で使用されてもよい。
【００３５】
マグネシウム化合物、アルミニウムアルコキシド、シロキサン混合物、アルコール、および不活性希釈剤の混合物は、場合によって、室温または室温以上で適切な時間加熱される。一実施形態において、混合物は、６５℃以上の温度に約１５分から約８時間加熱される。別の実施形態において、混合物は約８０℃から約１３０℃温度に約３０分から約５時間加熱される。また別の実施形態において、混合物は、約１００℃から約１２０℃の温度に約１時間から約４時間加熱される。
【００３６】
適切な量のアルコールがマグネシウム化合物を溶解するために使用される。一実施形態において、アルコールとマグネシウム化合物のモル比は、約３：１から約２０：１である。別の実施形態において、アルコールとマグネシウム化合物のモル比は、約３：１から約１０：１である。また別の実施形態において、アルコールとマグネシウム化合物のモル比は、約３：１から約５：１である。
【００３７】
一実施形態において、不活性希釈剤が、結果として得られるマグネシウム溶液のマグネシウムの濃度が約０．３から約１モル／リットルとなるような量で使用される。
【００３８】
マグネシウム溶液において、アルミニウム／マグネシウム（原子比率）は、約０．０１から約１であり、シリコン／マグネシウム（原子比率）は約０．１から約３である。一実施形態において、アルミニウム／マグネシウム（原子比率）は約０．０２から約０．７であり、シリコン／マグネシウム（原子比率）は約０．２から約２．５である。別の実施形態において、アルミニウム／マグネシウム（原子比率）は約０．０３から約０．６であり、シリコン／マグネシウム（原子比率）は約０．３から約１．０である。
【００３９】
本発明において使用される固体触媒要素は、少なくとも１種のチタン化合物、少なくとも１種の内部電子供与体、および上記のマグネシウム溶液からの反応生成物を含む非常に活性な触媒成分である。
【００４０】
固体触媒要素の調製において使用されるチタン化合物は、例えば、化学式（ＩＶ）によって表される四価チタン化合物を含み、
【００４１】
【化３】
2013530275.tif 000004
【００４２】
式中、Ｒは炭化水素基、好ましくは１から約２０の炭素原子を有するアルキル基を表し、Ｘはハロゲン原子を表し、かつ０≦ｇ≦４である。チタン化合物の具体例は、ＴｉＣｌ4、ＴｉＢｒ4およびＴｉＩ4などのチタンテトラハライド；Ｔｉ（ＯＣＨ3）Ｃｌ3、Ｔｉ（ＯＣ2Ｈ5）Ｃｌ3、Ｔｉ（Ｏ−ｎ−Ｃ4Ｈ9）Ｃｌ3、Ｔｉ（ＯＣ2Ｈ5）Ｂｒ3およびＴｉ（Ｏ−ｉ−Ｃ4Ｈ9）Ｂｒ3などのアルコキシチタントリハライド；Ｔｉ（ＯＣＨ3）2Ｃｌ2、Ｔｉ（ＯＣ2Ｈ5）2Ｃｌ2、Ｔｉ（Ｏ−ｎ−Ｃ4Ｈ9）2Ｃｌ2およびＴｉ（ＯＣ2Ｈ5）2Ｂｒ2などのジアルコキシチタンジハライド；Ｔｉ（ＯＣＨ3）3Ｃｌ、Ｔｉ（ＯＣ2Ｈ5）3Ｃｌ、Ｔｉ（Ｏ−ｎ−Ｃ4Ｈ9）3ＣｌおよびＴｉ（ＯＣ2Ｈ5）3Ｂｒなどのトリアルコキシチタンモノハライド；ならびにＴｉ（ＯＣＨ3）4、Ｔｉ（ＯＣ2Ｈ5）4およびＴｉ（Ｏ−ｎ−Ｃ4Ｈ9）4などのテトラアルコキシチタンを含むが、これらに限定されない。これらの中でも、ハロゲン含有チタン化合物、特にチタンテトラハライドが、いくつかの事例において好ましい。これらのチタン化合物は、個々に、または炭化水素化合物もしくはハロゲン化炭化水素の溶液において使用されてもよい。
【００４３】
一実施形態において、固体触媒要素の調製に、内部電子供与体は使用されない。別の実施形態において、固体触媒要素の調製に、内部電子供与体、例えば、シロキサンおよびポリカルボン酸エステルなどの酸素含有電子供与体が使用される。先に記載されたシロキサンおよびシロキサン混合物は、固体触媒要素を製造するために電子供与体として使用することができる。
【００４４】
ポリカルボン酸エステルの例は、下記化学式（Ｖ）によって表されるマレアート誘導体を含み、
【００４５】
【化４】
2013530275.tif 000005
【００４６】
式中、Ｒ1およびＲ2は、同じであるかまたは異なり、Ｃ2〜Ｃ20直鎖アルキル、Ｃ2〜Ｃ20分岐アルキル、またはＣ7〜Ｃ20アルキルアリール基をそれぞれ表す。
【００４７】
マレアート誘導体の具体例は、マレイン酸エチルメチル、マレイン酸メチル（イソプロピル）、マレイン酸エチル（ｎ−プロピル）、マレイン酸エチル（ｎ−ブチル）、マレイン酸エチル（イソブチル）、マレイン酸ｎ−ブチル（イソヘキシル）、マレイン酸ｎ−ブチル（２−エチルヘキシル）、マレイン酸ｎ−ペンチルヘキシル、マレイン酸ｎ−ペンチル（イソヘキシル）、マレイン酸イソペンチル（ヘプチル）、マレイン酸ｎ−ペンチル（２−エチルヘキシル）、マレイン酸ｎ−ペンチル（イソノニル）、マレイン酸イソペンチル（ｎ−デシル）、マレイン酸ｎ−ペンチルウンデシル、マレイン酸イソペンチル（イソヘキシル）、マレイン酸ｎ−ヘキシル（２，２−ジメチルヘキシル）、マレイン酸ｎ−ヘキシル（２−エチルヘキシル）、マレイン酸ｎ−ヘキシル（イソノニル）、マレイン酸ｎ−ヘキシル（ｎ−デシル）、マレイン酸ｎ−ヘプチル（２−エチルヘキシル）、マレイン酸ｎ−ヘプチル（イソノニル）、マレイン酸ｎ−ヘプチル（ネオデシル）、およびマレイン酸２−エチルヘキシル（イソノニル）を含むが、これらに限定されない。
【００４８】
一実施形態において、マレアート誘導体はマレイン酸ジアルキルである。マレイン酸ジアルキルの具体例は、マレイン酸ジエチル、マレイン酸ジｎ−プロピル、マレイン酸ジイソプロピル、マレイン酸ジｎ−ブチル、マレイン酸ジイソブチル、マレイン酸ジｎ−ペンチル、マレイン酸ジイソペンチル、マレイン酸ジネオペンチル、マレイン酸ジｎ−ヘキシル、マレイン酸ジイソヘキシル、マレイン酸ジｎ−ヘプチル，マレイン酸ジイソヘプチル，マレイン酸ジｎ−オクチル，マレイン酸ビス（２，２−ジメチルヘキシル）、マレイン酸ビス（２−エチルヘキシル）、マレイン酸ジｎ−ノニル、マレイン酸ジイソデシル、およびマレイン酸ビス（２，２−ジメチルヘプチル）を含むが、これらに限定されない。
【００４９】
内部電子供与体を使用する際に、出発物質としてそれらを直接使用する必要はなく、固体触媒要素を調製する間に電子供与体に変換可能な化合物も、出発物質として使用することができる。
【００５０】
実施例に従う固体触媒要素を製造する実施形態において、液体混合物を形成するために、場合によって不活性希釈剤の存在下で、液体チタンテトラハライドなどのチタン化合物はマグネシウム溶液と接触する。接触の温度は約−３０℃から約−１０℃の範囲にある。マグネシウム溶液を調製するために使用される前述の不活性希釈剤が使用されてもよい。液体混合物は、約１０℃から約５０℃の温度に加熱される。シロキサン混合物などの内部電子供与体化合物を液体混合物へ添加し、液状触媒中間体を形成することができる。チタン化合物は、液状触媒中間体を加熱することによって固体が沈澱することができる十分な量が使用される。
【００５１】
液状触媒中間体は加熱され、約５０℃から約１００℃の範囲の温度で約３０分から約２時間保持されてもよい。次いで、液状触媒中間体は触媒中間粒子に変換することができる。触媒中間粒子は濾過によって分離し、次いで、追加の不活性希釈剤と混合し、スラリーを形成することができる。
【００５２】
マレアート誘導体などの内部電子供与体が触媒中間粒子を含有するスラリーと接触させてもよい。接触時間は約１０から約１２０分の範囲にある。接触温度は５０℃から約１００℃の範囲にある。粗の触媒粒子は、液体が濾過された後、得られる。
【００５３】
何らかの副生物を除去するために、粗の触媒粒子は不活性希釈剤でさらに洗浄されてもよい。本明細書において使用される不活性希釈剤は、ヘキサン、ヘプタン、オクタン、およびその他の炭化水素であってもよい。
【００５４】
不活性希釈剤で粗の触媒粒子を洗浄することによって、抽出可能なチタン化合物は粗の触媒粒子から除去することができる。その結果、生じた固体触媒粒子／固体触媒要素は、抽出可能なチタン化合物を実質的に含んでいない。一実施形態において、固体触媒粒子に含まれるチタンが約２０００ｐｐｍ以下になるまで、粗の触媒粒子は不活性希釈剤で繰り返し洗浄される。別の実施形態において、粗の触媒粒子は、固体触媒粒子に含まれるチタンが約１０００ｐｐｍ以下になるまで、不活性希釈剤で繰り返し洗浄される。また別の実施形態において、固体触媒粒子に含まれるチタンが約５００ｐｐｍ以下になるまで、粗の触媒粒子は不活性希釈剤で洗浄される。一実施形態において粗の触媒粒子は、約３回以上かつ７回以下、不活性希釈剤で洗浄することができる。
【００５５】
一実施形態において、固体触媒要素は、約５．０から約９．０重量％のチタン、約１０から約１５重量％のマグネシウム、ならびに約５から約４０重量％のシロキサン混合物およびマレアート誘導体の内部電子供与体を含んでいる。別の実施形態において、固体触媒要素は約５から約３０重量％の内部電子供与体を含んでいる。また別の実施形態において、固体触媒要素は約１０から約２５重量％の内部電子供与体を含んでいる。
【００５６】
触媒系は固体触媒要素に加えて少なくとも１種の有機アルミニウム化合物を含んでいてもよい。分子中に少なくとも１個のアルミニウム炭素結合を有する化合物は、有機アルミニウム化合物として使用することができる。有機アルミニウム化合物の例は、下記化学式（ＶＩ）の化合物を含む。
【００５７】
【化５】
2013530275.tif 000006
【００５８】
式（ＶＩ）において、Ｒは、１から約２０の炭素原子を有する炭化水素基を通常表し、Ｘはハロゲン原子を表し、かつ０＜ｎ≦３である。
【００５９】
式（ＶＩ）によって表される有機アルミニウム化合物の具体例は、トリエチルアルミニウム、トリブチルアルミニウムおよびトリヘキシルアルミニウムなどのトリアルキルアルミニウム；トリイソプレニルアルミニウムなどのトリアルケニルアルミニウム；ジエチル塩化アルミニウム、ジブチル塩化アルミニウムおよびジエチル臭化アルミニウムなどのジアルキルハロゲン化アルミニウム；エチルアルミニウムセスキクロリド、ブチルアルミニウムセスキクロリドおよびエチルアルミニウムセスキブロミドなどのアルキルアルミニウムセスキハライド；エチルアルミニウムジクロリド、プロピルアルミニウムジクロリドおよびブチルアルミニウムジブロミドなどのアルキルアルミニウムジハライド；ジエチルアルミニウム水素化物およびジブチルアルミニウム水素化物などのジアルキルアルミニウム水素化物；ならびにエチルアルミニウム二水素化物およびプロピルアルミニウム二水素化物などのその他の部分的に水素化されたアルキルアルミニウムを含むが、これらに限定されない。
【００６０】
有機アルミニウム化合物は、本発明の触媒系において、アルミニウムとチタンのモル比（固体触媒要素からの）が約１から約１００となる量で使用される。別の実施形態において、触媒系のアルミニウムとチタンのモル比は、約２から約７０である。また別の実施形態において、触媒系のアルミニウムとチタンのモル比は、約２．５から約４０である。
【００６１】
本発明によるエチレンの重合は、上記の触媒系の存在下で任意の適切な方法で実施される。概して言えば、適切な条件下で通常水素の存在下に、上記の触媒系にエチレンを接触させて所望のポリエチレン生成物を形成する。
【００６２】
重合では通常、有機アルミニウム化合物の少なくとも一部と組み合わせて固体触媒要素を用いる。一実施形態において、エチレンと上記触媒系成分を不活性炭化水素媒体に添加し、穏やかな条件下でエチレンを重合させることによって重合を実施する。
【００６３】
不活性炭化水素媒体の具体例には、プロパン、ブタン、イソブタン、ペンタン、ヘキサン、ヘプタン、オクタン、デカン、ドデカンおよびケロシンなどの脂肪族炭化水素；シクロペンタン、シクロヘキサンおよびメチルシクロペンタンなどの脂環式炭化水素；ベンゼン、トルエンおよびキシレンなどの芳香族炭化水素；塩化エチレンおよびクロロベンゼンなどのハロゲン化炭化水素、ならびにその混合物が挙げられる。本発明において、不活性炭化水素媒体の一部または全部に代えて液状のオレフィンを使用してもよい。
【００６４】
本発明の方法において、エチレンの重合は気相、懸濁相、または液相において遂行することができる。一実施形態において、重合がスラリー反応様式で遂行される場合、前述の不活性炭化水素が反応溶媒として使用されてもよい。別の実施形態において、反応温度で液体であるポリエチレンが代替として、反応溶媒として使用されてもよい。また別の実施形態において、反応温度で液体である不活性炭化水素およびエチレンは反応溶媒として使用されてもよい。
【００６５】
一実施形態において、エチレン重合は、望ましくは、触媒系の固体触媒要素のグラム当たり約２ｋｇ〜約６０ｋｇのポリエチレンが形成されるように実施される。別の実施形態において、重合は、望ましくは、チタン触媒成分のグラム当たり約５ｋｇ〜約３０ｋｇのポリエチレンが形成されるように実施される。
【００６６】
一実施形態において、本発明の重合は、重合ゾーンの容積のリットル当たりのＴｉ原子として計算して約０．００１〜約０．７５ミリモルの量の固体触媒要素、および固体触媒要素中のチタン原子のモル当たり約１から約１００モルの量の有機アルミニウム化合物を含有する触媒系を使用する。別の実施態様において、重合は、重合ゾーンの容積のリットル当たりのＴｉ原子として計算して約０．００５〜約０．５ミリモルの量の固体触媒要素、および固体触媒要素中のチタン原子のモル当たり約５〜約５０モルの量の有機アルミニウム化合物を含有する触媒系を用いる。
【００６７】
重合時の水素の使用は、得られるポリマーの分子量の制御を促進し、それに寄与し、得られるポリマーは高い、かつ／または制御可能なメルトフローレートを有する。この場合、本発明の方法によると、触媒系の活性は減少しない。
【００６８】
一実施形態において、本発明の重合温度は約０℃〜約２００℃である。別の実施形態において、本発明の重合温度は、約２０℃〜約１８０℃である。一実施形態において、重合圧は、通常、およそ大気圧から約１００ｋｇ／ｃｍ2である。別の実施形態において、重合圧は、通常約２ｋｇ／ｃｍ2から約５０ｋｇ／ｃｍ2である。重合は、バッチ式、半連続式または連続式に実施してもよい。重合は、異なった反応条件下で２以上の段階にて実施してもよい。
【００６９】
そのようにして得られたポリエチレンは、エチレンのホモポリマー、エチレンおよびアルファオレフィンのランダムコポリマー、またはエチレンおよびアルファオレフィンのブロックコポリマーであってもよい。本発明の方法によって得られたポリエチレンは、粒子サイズ分布、粒子直径およびかさ密度において優れ、得られたポリエチレンは狭い組成物分布を有する。
【００７０】
本発明の一態様において、式Ｈ2Ｃ＝ＣＨＲによって表されるアルファオレフィン化合物とのエチレンのコポリマーを含むエチレンコポリマーが提供され、ここで、Ｒは、Ｃ1〜Ｃ20の直鎖、分岐または環状アルキル基、またはＣ6〜Ｃ20アリール基、Ｃ4〜Ｃ20の直鎖、分岐または環状ジエンである。
【００７１】
アルファオレフィン化合物の具体例は、プロピレン、１−ブテン、１−ペンテン、４−メチル−１−ペンテン、１−オクテン、１−ヘキセン、３−メチル−１−ペンテン、３−メチル−ｌ−ブテン、１−デセン、１−ドデセン、ビニルシクロヘキサン、１−テトラデセン、１−ヘキサデセン、１−オクタデセン、１−エイコセンなどを含むが、これらに限定されない。
【００７２】
さらに、ビニル化合物、他の不飽和化合物およびポリエン化合物もまた、エチレンと共重合することができる。コモノマーは、スチレン、置換スチレン、アリルベンゼン、置換アリルベンゼン、ビニルナフタレン、置換ビニルナフタレン、アリルナフタレンおよび置換アリルナフタレンなどの芳香族ビニル化合物；ビニルシクロペンタン、置換ビニルシクロペンタン、ビニルシクロヘキサン、置換ビニルシクロヘキサン、ビニルシクロヘプタン、置換ビニルシクロヘプタンおよびアリルノルボルナンなどの脂環式ビニル化合物；シクロペンテン、シクロヘプテン、ノルボルネン、５−メチル−２−ノルボルネン、テトラシクロドデセンおよび２−メチル−１，４，５，８−ジメタノ−１，２，３，４，４ａ，５，８，８ａ−オクタヒドロナフタレンなどのシクロオレフィン；ならびに、アリルトリメチルシラン、アリルトリエチルシラン、４−トリメチルシリル−１−ブテン、６−トリメチルシリル−１−ヘキセン、８−トリメチルシリル−１−オクテンおよび１０−トリメチルシリル−１−デセンなどの不飽和シラン化合物を含むが、これらに限定されない。２種以上の上記コモノマーはエチレンと共重合することができる。
【００７３】
本触媒系で製造されたこのエチレンコポリマーは、通常、約１０重量％以下のコモノマーを含んでいる。別の実施形態において、本触媒系で製造されたエチレンコポリマーは、５重量％以下のコモノマーを含んでいる。
【００７４】
本発明の触媒系の使用により得られたポリエチレンは、非常に少量の非晶質ポリマー成分、および、したがって少量の炭化水素可溶成分を有する。したがって、この結果として生じたポリマーから成型されたフィルムは、低い表面粘着性を有しかつフィッシュアイを有さない。
【００７５】
一実施形態において、本発明の触媒系の触媒活性（触媒のグラム当たり製造されたポリマーのキログラムとして測定して）は、少なくとも約１０である。
【００７６】
本発明の触媒／方法は比較的狭い分子量分布を有するポリエチレンの生産をもたらす。一実施形態において、本発明の触媒系で製造されたポリエチレンポリマーのＭw／Ｍnは、約３〜約９である。別の実施形態において、本発明の触媒系で製造されたポリエチレンポリマーのＭw／Ｍnは、約３〜約７である。また別の実施形態において、本発明の触媒系で製造されたポリエチレンポリマーのＭw／Ｍnは、約３〜約５である。
【００７７】
本発明の触媒／方法は、いくつかの事例において、約０．００１〜約３，０００ｄｇ／分のメルトフローインデックス（ＭＩ）を有するポリエチレンの生産をもたらすことができる。一実施形態において、ポリエチレン生成物は約０．００５〜約１，０００ｄｇ／分のＭＩを有する。別の実施形態において、ポリエチレン生成物は、約０．０２〜約１０ｄｇ／分のＭＩを有する。ＭＩはＡＳＴＭ標準Ｄ  １２３８に従って測定される。
【００７８】
本明細書に記載のポリエチレンポリマーに得られる他の有用な物理的性質は、ＡＳＴＭ標準Ｄ１２３８によって求められるＩ21.6／Ｉ2.16のメルトインデックス比（ＭＩＲ）を含む。Ｉ21.6は、２１．６ｋｇの荷重下で１９０℃でポリマー測定したメルトインデックスであり、Ｉ2.16は、２．１６ｋｇの荷重下で１９０℃でポリマー測定したメルトインデックスである。より低いＭＩＲはより狭い分子量分布を示す。
【００７９】
本発明によれば、狭い分子量分布を有する所望のポリエチレンポリマーは高収率で得ることができるが、望まれない広い分子量分布ポリエチレンは減少させることができる。チタンの単位量当たり得られるポリマーの量が大きいので、重合後触媒を除去する作業は省略することができる。
【００８０】
本発明に従って触媒系を使用することは、高い触媒効率、均一かつ大きい粒子サイズ、および低い微粉含有率を同時に有する触媒を与える。
【００８１】
本発明は、優れた溶融流動性、成形性、良好な水素応答、サイズ、形状、サイズ分布に対する良好な制御、ならびにより狭い分子量分布、および／または良好な作業性のうちの１つまたは複数を有するエチレンポリマーおよびコポリマー製造することができる。本発明に従って触媒系によって調製されたエチレンポリマーおよびコポリマーを使用して、ブロー成形、射出成形、押し出し成形などによって様々な形態の物品を製造することができる。Ｔダイ法およびインフレーション加工法によってフィルムを調製することもまた適切である。
【００８２】
使用することができる多不飽和化合物への言及がない場合も、重合の方法、触媒系の量および重合条件について、上記実施形態と同じ記載が適用できることは理解されるはずである。
【００８３】
オレフィンを重合する系の例がここに記載される。図１を参照して、エチレンを重合する系１０の高レベル概略図を示す。入口１２を用いて、触媒系成分、エチレン、水素ガス、流動性媒体、ｐＨ調整剤、界面活性剤およびその他の任意の添加剤を反応器１４に導入する。１つの入口のみを示すが、多数の入口が用いられることが多い。反応器１４はエチレンを重合させるのに使用することができる任意の適切な手段である。反応器１４の例には、単一反応器、２以上の反応器の組、スラリー反応器、固定床反応器、気相反応器、流動気体反応器、揺動床反応器、ループ反応器、多重ゾーン循環反応器などが挙げられる。一旦重合が完了すると、またはポリエチレンが製造されると、回収器１８につながる出口１６を介してポリマー生成物を取り出す。回収器１８には、下流処理、例えば、加熱、押出し、成形などが含まれてもよい。
【００８４】
図１に示していないが、系および反応器を、場合によって連続的または間欠的な検査に基づくフィードバックにより、任意選択の記憶および制御装置を備えたプロセッサーを用いて、制御することができる。例えば、プロセッサーを、反応器、入口、出口、反応器に連結した検査／測定系などの１つまたは複数に接続し、反応に関して前もって設定したデータに基づいて、および／または反応中生成される検査／測定データに基づいて重合過程を監視および／または制御することができる。制御装置は、プロセッサーによって指示されるとおり、バルブ、流速、系に入る材料の量、反応の条件（温度、圧力、反応時間など）などを制御することができる。プロセッサーは、重合過程および／または重合過程に関与する系の種々の状況に関するデータを含有する記憶装置を含有してもよく、またはそれに連結されてもよい。
【００８５】
所与の特性の任意の数字または数的範囲に関して、１つの範囲の数字またはパラメーターは、同じ特性の異なる範囲の別の数字またはパラメーターと組み合わせて、ある数的範囲を作成してもよい。
【００８６】
操作の実施例以外、または他に指示されない限り、本明細書および特許請求の範囲において使用される、成分、反応条件などの量を指すすべての数、値および／または表現は、すべての事例において「約」という用語によって修飾されていると理解されるべきである。
【００８７】
以下の実施例は本発明を説明する。以下の実施例ならびに明細書および特許請求の範囲のどこかで示されない限り、部および比率はすべて重量によるものであり、温度はすべて摂氏での度であり、圧力は大気圧またはほぼ大気圧である。
【００８８】
実施例１
無水塩化マグネシウム１２．０ｇ、ヘキサン２００ｍｌ、２−エチルヘキサノール６０ｍｌ、Ｓｙｌｔｈｅｒｍ  ＸＬＴ、１．９ｇおよびアルミニウムトリイソプロポキシド（Ａｌ（ＯｉＰｒ）3）０．４３ｇを、Ｎ2下で１リットルＢｕｃｈｉ反応器に装填した。Ｓｙｌｔｈｅｒｍ  ＸＬＴは、Ｄｏｗ  Ｃｈｅｍｉｃａｌｓの製品であり、オクタメチルトリシロキサン３６％、デカメチルテトラシロキサン２８％、ドデカメチルペンタシロキサン１７％およびポリジメチルシロキサン１７％〜２０％を含んでいた。反応器撹拌速度を３００ｒｐｍに設定し、次いで、１２０℃に加熱し１．５時間保持し、マグネシウム溶液を形成した。
【００８９】
上記に調製したマグネシウム溶液３３．２ｇおよびヘキサン１５．８ｇを、Ｎ2下で２５０ｍｌＢｕｃｈｉ反応器に装填した。反応器は、２００ｒｐｍの撹拌速度で−２０℃に冷却した。次いで、ＴｉＣｌ4８６．４ｇを反応器にゆっくり添加し、その間、反応器温度は−１５℃未満に維持し、１５分間−１５℃に保持した。次いで、反応器温度は２１℃に上げ、Ｓｙｌｔｈｅｒｍ  ＸＬＴ、０．４４ｇを反応器に添加した。反応器は２１℃で１５分間保持し、次いで、９０℃に加熱し、１時間保持した。反応器は、５０℃に冷却し、撹拌を止めた。次いで、液体を濾過した。
【００９０】
ヘキサン５３ｇを反応器に添加し、次いで、マレイン酸ジエチル０．２５ｇおよびヘキサン３ｇの混合物を反応器に添加した。撹拌速度は２００ｒｐｍに設定した。反応器は８０℃に加熱し、１時間保持した。次いで、撹拌を止め、液体は濾過した。４００ｒｐｍおよび６０℃１０分間の撹拌をしながら、反応器内の固体をヘキサン６５ｍｌで洗浄した。次いで、液体は濾過した。ヘキサン洗浄はさらに３回反復した。触媒はヘキサンスラリーとして放出した。
【００９１】
エチレン重合は１ガロンの反応器で行った。反応器を窒素下で１００℃で１時間パージした。室温で、ヘプタン中の２５重量％トリエチルアルミニウム（ＴＥＡＬ）０．６ｍｌを反応器に添加した。次いで、ヘキサン１５００ｍｌを添加し、上記で調製した触媒１０ｍｇを反応器に添加した。反応器をＨ2で６０．０ｐｓｉｇに加圧し、次いで、エチレンで１１６ｐｓｉｇに装填した。反応器は８０℃に加熱し、２時間保持した。ホールドの端部で、反応器から放出し、ポリマーを回収した。
【００９２】
実施例２
マレイン酸ジエチル０．５０ｇを触媒合成において添加した以外、触媒を実施例１と同じ条件下に合成した。エチレン重合は実施例１と同じ条件下に行った。
【００９３】
実施例３
マレイン酸ジエチル０．７０ｇを添加した以外、触媒を実施例１と同じ条件下に合成した。エチレン重合は実施例１と同じ条件下に行った。
【００９４】
実施例４
マレイン酸ジエチル０．８５ｇを添加した以外、触媒を実施例１と同じ条件下に合成した。エチレン重合は実施例１と同じ条件下に行った。
【００９５】
実施例５
マレイン酸ジエチル１．００ｇを添加した以外、触媒を実施例１と同じ条件下に合成した。エチレン重合は実施例１と同じ条件下に行った。
【００９６】
実施例６
マレイン酸ジエチル１．２０ｇを添加した以外、触媒を実施例１と同じ条件下に合成した。エチレン重合は実施例１と同じ条件下に行った。
【００９７】
実施例７
マレイン酸ジエチル１．３５ｇを添加した以外、触媒を実施例１と同じ条件下に合成した。エチレン重合は実施例１と同じ条件下に行った。
【００９８】
実施例８
マレイン酸ジメチル１．５０ｇを添加した以外、触媒を実施例１と同じ条件下に合成した。エチレン重合は実施例１と同じ条件下に行った。
【００９９】
実施例９
マレイン酸ジエチル２．００ｇを添加した以外、触媒を実施例１と同じ条件下に合成した。エチレン重合は実施例１と同じ条件下に行った。
【０１００】
実施例１０
マレイン酸ジブチル１．００ｇを添加した以外、触媒を実施例１と同じ条件下に合成した。エチレン重合は実施例１と同じ条件下に行った。
【０１０１】
実施例１１
マレイン酸ジブチル１．５０ｇを添加した以外、触媒を実施例１０と同じ条件下に合成した。エチレン重合は実施例１と同じ条件下に行った。
【０１０２】
比較例
電子供与体を添加しなかったこと以外、触媒を実施例１と同じ条件下に合成した。エチレン重合は実施例１と同じ条件下に行った。
【０１０３】
触媒および重合の特定の態様は表１中に記載されている。触媒活性は触媒のグラム当たりのポリエチレンのキログラムによって測定される。ＭＩは、ＡＳＴＭ  Ｄ  １２３８に従ってｇ／１０分で測定されたメルトフローインデックスである。ＭＩＲは、ＡＳＴＭ−１２３８条件によって２．１６ｋｇおよび２１．６ｋｇ１９０℃で求められるＩ21.6／Ｉ2.16を指す。
【０１０４】
【表１】
2013530275.tif 000007
【０１０５】
結果は、実施例１〜１１のＭＩＲ値が比較例のＭＩＲ値よりはるかに小さいことを示す。これらのデータは、本発明の結果として得られたポリエチレンがより狭い分子量分布を有することを実証する。
【０１０６】
開示された情報を記載する目的で成分または方法論の考えられる限りの組み合わせを記載することは、当然、可能ではないが、当業者は、開示された情報の多数のさらなる組み合わせや置き換えが可能であることを認識することができる。したがって、開示された情報は、添付の特許請求の範囲の趣旨および範囲内に入るそのような変更、改変および修飾をすべて包含することが意図される。さらに、用語「包含する」（ｉｎｃｌｕｄｅｓ）、「有する」（ｈａｓ）、「伴う」（ｉｎｖｏｌｖｅ）またはその変形が、詳細な説明または特許請求の範囲のいずれかで使用される程度に、そのような用語は、特許請求の範囲における遷移句として用いられる場合に解釈される意味での「含むこと」（ｃｏｍｐｒｉｓｉｎｇ）と同様に、包括的な意味を有するように意図される。
【図１】
2013530275.tif 000010
【国際調査報告】
2013530275.tif 000011
2013530275.tif 000012